(57)【要約】【課題】  感光性記録媒体を防湿性能を有する収容体内に収容、保管して、湿度による感光性記録媒体の性能劣化を防止することができる保管性に優れた感光性記録媒体用収容体を提供する。【解決手段】  感光性記録媒体用収容体１０は、収容ケース本体１Ａ、および蓋部本体２Ａの表面に透湿係数１０００ｇ／（ｍ２・ｈｒ）以下の防湿特性を有する防湿膜５が形成され、感光性記録媒体４又は感光性記録媒体４が回転自在に収容された感光性記録媒体用カートリッジ３０が、低湿度状態に維持される感光性記録媒体用収容体１０内に収容、保管されて、湿度による特性の劣化が防止される。【選択図】  図１
2007087448.tif 000002
【特許請求の範囲】
【請求項１】
感光性記録媒体又は前記感光性記録媒体が回転自在に収容された感光性記録媒体用カートリッジを収容する感光性記録媒体用収容体であって、
前記感光性記録媒体用収容体を形成する材料が、防湿効果を有する防湿材料を含んでいることを特徴とする感光性記録媒体用収容体。
【請求項２】
前記防湿材料の透湿係数が１０００ｇ／（ｍ２・ｈｒ）以下であることを特徴とする請求項１に記載の感光性記録媒体用収容体。
【請求項３】
前記防湿材料が、前記感光性記録媒体用収容体を形成する本体の表面を覆うように形成された防湿膜、焼成層、コーティング膜、ラミネート膜のうち少なくとも１つであることを特徴とする請求項１又は２に記載の感光性記録媒体用収容体。
【請求項４】
前記感光性記録媒体が、ホログラム記録媒体であることを特徴とする請求項１から３のいずれか１つに記載の感光性記録媒体用収容体。
【発明の詳細な説明】
【技術分野】
【０００１】
本発明は、ホログラム記録媒体などの感光性記録媒体が回転自在に収容された感光性記録媒体用カートリッジを収容して保管する感光性記録媒体用収容体に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
【特許文献１】特開２００４―０２９４７６号公報
【特許文献２】特開２００３―３１７４２２号公報
【発明の開示】
【発明が解決しようとする課題】
【０００６】
ホログラム記録媒体は感光性を有するので、裸のまま単体で保管することはできず、一枚ずつカートリッジ内に遮光された状態で収容されて保管されている。ホログラム記録媒体を収容するカートリッジは、カートリッジ本体自身やカートリッジ本体とシャッタとの間の遮光及び防塵が適切に行なわれないと、光や塵芥がカートリッジ内に進入し、ホログラム記録媒体に悪影響を与えてしまう。また、ホログラム記録層を構成する感光性材料であるフォトポリマーは、吸湿すると水分と反応する性質を有しており、ホログラム記録媒体の特性に悪影響を与える。しかし、特許文献１には、遮光構造、防塵構造、および防湿構造に関する記載がない。
【０００７】
特許文献２に記載のカートリッジは、上半体と下半体とからなるカートリッジ本体とシャッタとの間をスポンジ状の遮光材で遮光している。また、上半体と下半体とからなるカートリッジ本体に、シャッタ機構を具備したものが記載されている。特許文献２記載のカートリッジは、遮光材やシャッタ機構による遮光について考慮されているものの、防湿に関する記載は全くない。従って、カートリッジが湿度の高い場所に長期間保管されていると、湿度がカートリッジ本体内に進入して収容されているホログラム記録媒体の性能に悪影響を与えることが懸念される。
【０００８】
また、ホログラム記録媒体を大量に使用する事業所などにおいては、ホログラム記録媒体を裸の状態（即ち、カートリッジ本体に収容していない状態）で積層し、保管ケースなどに一括して収容、保管したい要求があるが、この場合も同様に保管ケースには、遮光性、防塵性、および防湿性が求められる。しかし、従来、複数の感光性記録媒体を積層して収容できる保管ケースはなかった。
【０００９】
本発明は、上記事情に鑑みてなされたもので、その目的は、感光性記録媒体を防湿性能を有する収容体内に収容、保管して、湿度による感光性記録媒体の性能劣化を防止することができる保管性に優れた感光性記録媒体用収容体を提供することにある。
【課題を解決するための手段】
【００１０】
本発明の上記目的は、下記構成によって達成される。
（１）  感光性記録媒体又は前記感光性記録媒体が回転自在に収容された感光性記録媒体用カートリッジを収容する感光性記録媒体用収容体であって、前記感光性記録媒体用収容体を形成する材料が、防湿効果を有する防湿材料を含んでいることを特徴とする感光性記録媒体用収容体。
【００１１】
上記構成の感光性記録媒体用収容体によれば、感光性記録媒体用収容体を形成する材料が、防湿効果を有する防湿材料を含んでいるので、感光性記録媒体用収容体の内部は低湿度の状態に維持される。従って、感光性記録媒体用収容体内に収容されている感光性記録媒体の吸湿が防止され、湿度により性能劣化することがなく、感光性記録媒体を長期間安定して保管することができる。
【００１２】
（２）前記防湿材料の透湿係数が１０００ｇ／（ｍ２・ｈｒ）以下であることを特徴とする上記（１）に記載の感光性記録媒体用収容体。
【００１３】
上記構成の感光性記録媒体用収容体によれば、感光性記録媒体用収容体を形成する防湿材料の透湿係数が、１０００ｇ／（ｍ２・ｈｒ）以下であるので、例え、感光性記録媒体用収容体が高湿度の環境にあっても、感光性記録媒体用収容体内は低湿度状態に維持される。これにより、湿度による感光性記録媒体の性能劣化を防止することができる。なお、防湿材料の透湿係数は、１００ｇ／（ｍ２・ｈｒ）以下であることが好ましく、更に好ましくは、１０ｇ／（ｍ２・ｈｒ）以下、１ｇ／（ｍ２・ｈｒ）以下とするのがよい。
【００１４】
（３）前記防湿材料が、前記感光性記録媒体用収容体を形成する本体の表面を覆うように形成された防湿膜、焼成層、コーティング膜、或いはラミネート膜であることを特徴とする上記（１）又は（２）に記載の感光性記録媒体用収容体。
【００１５】
上記構成の感光性記録媒体用収容体によれば、防湿材料は、感光性記録媒体用収容体を形成する本体の表面を覆うように形成された防湿膜、焼成層、コーティング膜、ラミネート膜のうち少なくとも１つであるので、防湿性に優れた感光性記録媒体用収容体を容易、且つ安価に製作することができる。
【００１６】
（４）前記感光性記録媒体は、ホログラム記録媒体であることを特徴とする上記（１）から（３）のいずれか１つに記載の感光性記録媒体用収容体。
【００１７】
上記構成の感光性記録媒体用収容体によれば、ホログラム記録媒体の吸湿を効率的に防止し、ホログラム記録媒体を性能劣化させることなく長期間に亘って保管することができる。
【発明の効果】
【００１８】
本発明によれば、感光性記録媒体を防湿性能を有する収容体内に収容、保管して、湿度による感光性記録媒体の性能劣化を防止することができる保管性に優れた感光性記録媒体用収容体を提供できる。
【発明を実施するための最良の形態】
【００１９】
以下、本発明の実施形態を図面に基づいて詳しく説明する。
（第１実施形態）
図１は本発明の第１実施形態の感光性記録媒体用収容体の斜視図、図２は感光性記録媒体の斜視図、図３は感光性記録媒体の要部拡大縦断面図、図４は感光性記録媒が回転自在に収容されたカートリッジの斜視図、図５は図１におけるＶ−Ｖ矢視断面図である。
【００２０】
図１に示すように、感光性記録媒体用収容体１０は、有底箱状に形成された容器である収容ケース１と、有底箱状に形成された蓋部２とからなり、収容ケース１に蓋部２を載せたとき内部に形成されるディスク収容室３に、ホログラム記録媒体などの感光性記録媒体（以下、記録ディスクと称する）４が単体（換言すれば、裸の状態）で、または記録ディスク４を回転自在に収容するカートリッジ３０が収容される。ディスク収容室３に収容される記録ディスク４またはカートリッジ３０は、単一でもよく、或いは、複数個を積層して収容してもよい。
【００２１】
図２に示すように、記録ディスク４は、中心部に穴４ａをあけてディスク状に形成したホログラム記録ディスクであり、直径（Ｄ）１２０ｍｍ、厚さ（ｔ）略２ｍｍ、穴４ａの内径（ｄ）１５ｍｍの多層のディスクである。記録ディスク４の構成は、図３に示すように、厚さ１．２ｍｍのポリカーボネートの基板層Ｌ１、厚さ７０ｎｍの反射層Ｌ２、厚さ１００μｍの第１ギャップ層Ｌ３、選択反射層Ｌ４、厚さ１００μｍの第２ギャップ層Ｌ５、フォトポリマが５００ｎｍの厚さで形成されたホログラム記録層Ｌ６、および０．６ｍｍの厚さのポリカーボネートからなるカバー層Ｌ７が、順次積層されている。
【００２２】
ホログラム記録層には、例えば、緑色５３２ｎｍ〜青色４０５ｎｍの波長域のレーザ光により、データがレーザ光の干渉縞として多層記録される。このような記録ディスク４を回転自在に収容するカートリッジ３０は、図４に示すように、記録ディスク４を収容するディスク収容部（図示せず）が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備える。
【００２３】
遮光板１２の上下面には、略長方形の外部開口１４、１５が形成されている。これらの外部開口１４,１５は、シャッタ１３が閉じ位置にあるときに、シャッタ１３によって閉じられている。シャッタ１３が矢印Ａ方向の開き位置に向けて移動すると、外部開口１４,１５とともに、外部開口１４,１５に対面するようにカートリッジ本体１１に設けられている同形状の開口１８,１９が開放される。これにより、ディスク収容部内に収容されている記録ディスク４の中心部と、記録面とが外部に露呈される。
【００２４】
収容ケース１および蓋部２は、収容ケース本体１Ａおよび蓋部本体２Ａと、収容ケース本体１Ａおよび蓋部本体２Ａの表面に形成された防湿膜５とからなる。収容ケース本体１Ａおよび蓋部本体２Ａは、ホログラム記録層の感応色を遮光するように遮光性物質が添加された熱可塑性プラスチックを用いて、射出成形により形成されている。収容ケース本体１Ａは、板状の底板１ａと４辺に連続して形成された側壁１ｂとにより形成された略矩形箱状部材である。図５に示すように、側壁１ｂの開放側端縁からは、更に矩形枠状のリブ１ｃが一体的に立設されて断面略Ｌ字形の段部が形成されている。
【００２５】
蓋部２は、収容ケース１に対応して形成された略矩形箱状部材であり、板状の天板２ａの端縁全周から矩形枠状の側壁２ｂが一体的に立設されており、側壁２ｂの開放側端縁からは、更に矩形枠状のリブ２ｃが一体的に立設されて、リブ１ｃに対応する断面略逆Ｌ字形の段部が形成されている。
【００２６】
図５に示すように、熱可塑性プラスチックにより形成された収容ケース本体１Ａおよび蓋部本体２Ａの表面には、その全面に防湿材料により形成された防湿膜５が形成されている。図５に示す感光性記録媒体用収容体１０は、防湿膜５が収容ケース本体１Ａおよび蓋部本体２Ａの外表面に形成されているが、内面のみ、或いは外表面および内面の両面に形成するようにしてもよい。防湿膜５の透湿係数は、１０００ｇ／（ｍ２・ｈｒ）以下であり、外部の湿度が感光性記録媒体用収容体１０内に進入するのを防止している。防湿膜５は、防湿効果を有する防湿材料を用い、この防湿材料に適合した適宜の手段により収容ケース本体１Ａおよび蓋部本体２Ａの表面に形成される。防湿膜５の具体的な形成手段は、以下のような各種方法が採り得る。
【００２７】
＜真空成膜による防湿膜＞
真空成膜によって防湿膜５を形成するための防湿材料としては、ＳｉＯ２、または酸素が一部欠落したＳｉＯｘが好ましい。しかし、これに限定されるわけではなく、例えば、透明な防湿膜５を形成する材質としては、酸化ジルコニウム、酸化チタン、酸化マグネシウム、酸化カルシウム、酸化タングステン、酸化タンタル、酸化イットリウム、酸化ビスマス、酸化セリウム、酸化ユーロピウム、酸化ハフニウム、酸化インジウム、酸化ランタン、酸化モリブデン、酸化サマリウム、酸化アンチモン、酸化スカンジウム、酸化スズ、酸化亜鉛、酸化バリウム、酸化ストロンチウム、酸化アルミニウムなどが挙げられる。また、これらのうち２種類以上の混合物により形成してもよい。真空成膜により形成される防湿膜５の膜厚は、０．０１μｍ~１０μｍであり、好ましくは０．０５μｍ〜５μｍ、更に好ましくは０．１μｍ〜１μｍである。
【００２８】
＜焼成層形成による防湿膜＞
防湿性を有する焼成層の形成材料としては、ガラス、或いは吸湿性が極めて少ない、商品名；ゼオネックス（日本ゼオン社製）や商品名；アペル（三井化学社製）等の耐湿性プラスチック（ゼオネックス及びアペルは、ともに飽和吸水量は０．０１％以下）が好ましい。防湿材料としてガラスを用いる場合、以下に述べる低温ガラスコート材を用いることが好ましい。
【００２９】
低温ガラスコート材を形成する方法としては、例えば次に示す方法が知られている。加水分解可能な有機金属化合物を用い、水及び有機溶剤からなる溶液中においてホウ酸イオンの存在化でハロゲンイオンを触媒として加水分解及び脱水縮合させ、その後、反応生成物を対象物に塗布し、２００℃以下の温度で焼成してガラス膜を形成する。ＺｒＯ膜，Ａｌ2Ｏ3 膜，ＳｉＯ2 膜，ＳｉＯ2 ・Ｂ2Ｏ3 ・ＺｎＯ多成分ガラス膜，ＳｉＯ2 ・ＰｂＯ・Ａｌ2 Ｏ3 多成分ガラス膜等では、１２０〜１５０℃程度の温度で焼成可能である。上記低温ガラスコート材をガラスからなる防湿部材の接着に用いる場合には、上記反応生成物を防湿部材に塗布し、上記温度で焼成することで、防湿部材と対象部材あるいは防湿部材どうしを接着させることができる。
【００３０】
＜コーティングあるいはラミネートによる防湿膜＞
コーティングあるいはラミネートに用いられる防湿材料としては、水分の透過性を低減できるものであれば特に限定されず、エチレン／ビニルアルコールコポリマー、酢酸ビニル／エチレンコポリマー、ポリビニルアルコール、ポリ塩化ビニリデン、ポリ弗化ビニル、高密度ポリエチレン、塩酸ゴム、塩化ビニリデン／アクリル酸コポリマー、塩化ビニル／アクリロニトリルコポリマー、ポリエチレンナフタレート、ポリプロピレン、ブタジエン／アクリロニトリルコポリマー、四弗化エチレン／エチレンコポリマー、低密度ポリエチレン、ポリアミド（ＭＸナイロン）、エチレ／プロピレンコポリマー、ポリプロピレン、ポリヘキサメチレンアジポアミドなどが好ましい。
【００３１】
他に、防湿性コーティング膜の材料としては、無機材料あるいは高分子材料のいずれでも良く特に制限はないが、代表的な材料としては、ＳｉＯ、ＳｉＯ2、オレフィン樹脂、フッ素含有ポリマー等が例示される。特に、例えば、商品名：フロロコート、サイトップ（旭硝子社製）、商品名：セフラルコート（セントラル社硝子製）などのフッ素含有ポリマーは、吸水性および透水性に優れており、本発明の材料としては最も適していると言える。さらにフッ素含有ポリマーでフロン系溶剤に可溶な材料については、ポリカーボネート等のプラスチック基板に対してもスピンコーテイング等の成膜法が適用できる利点を有している。
【００３２】
本発明の防湿性コーティング膜の成膜法については、乾式の蒸着、スパッタリング、イオンプレーティング等、あるいは湿式のロールコート、デイップコート、スピンコート等の方法が適用できるが、特に制限はない。
【００３３】
また、本発明の防湿性塗布コーティング膜の膜厚については、膜厚が厚い方が防湿効果は高くなるが、機械特性の低下を招く恐れがあるため、０．５μｍ〜５０μｍの範囲が好ましく、さらに好ましくは１μｍ〜１０μｍであるが、特に制限はない。
【００３４】
防湿膜５には、防湿機能に加えて遮光性を有する防湿遮光機能を備えたフィルムを用いることができる。防湿遮光フィルムとしては、アルミニウムを積層したものが好ましく、例えば、ナイロン／ポリアクリル酸／アルミニウム箔／ポリアクリル酸／低分子量ポリエチレンのようなアルミニウムとともにナイロン等を積層したものが例示される。
【００３５】
このような構成の感光性記録媒体用収容体１０は、図１に示すように、収容ケース１に記録ディスク４、またはカートリッジ３０を単一で、または複数個を積層させて載せた後、収容ケース１の略Ｌ字形段部と、蓋部２の略逆Ｌ字形段部とを嵌合させて蓋部２で収容ケース１を閉鎖し、ディスク収容室３に記録ディスク４、またはカートリッジ３０を収容する。このとき、ディスク収容室３には、窒素、アルゴン等の不活性な気体、または乾燥空気などを充填してもよい。また、収容ケース１と蓋部２との接合部には、粘着テープ６を巻き付けて密閉するのが好ましい。
【００３６】
（第２実施形態）
次に、本発明の第２実施形態の感光性記録媒体用収容体について、図６から図９に基づいて説明する。図６は袋状の形成された感光性記録媒体用収容体（以下、袋状収容体と略す）の斜視図、図７はフラップ部が閉じられて記録ディスクが収容された袋状収容体の断面図、図８は袋状収容体を形成するシート状部材の要部拡大断面図、図９は変形例の袋状収容体の要部断面図である。
【００３７】
図６から図８に示すように、袋状収容体２０は、シート状部材２２が折り返され、その３辺が気密に溶着されて袋状に形成されている。シート状部材２２は、例えば、基材であるビニールシート２３の表面にＳｉＯ2の防湿膜５が成膜された部材である。溶着されていない残りの一辺は、袋状収容体２０の開口２１側に延設されてフラップ部２０ａが形成されている。フラップ部２０ａには、粘着部材２４が塗布されている。尚、防湿膜５は、ＳｉＯ2の防湿膜に限定されることはなく、第１実施形態において記載した各種の防湿膜の内、基材に適合した任意の防湿膜とすることができる。
【００３８】
そして、袋状収容体２０の開口２１から記録ディスク４を挿入した後、フラップ部２０ａを折り返して粘着部材２４により開口２１を封止して記録ディスク４を収容する。密閉された袋状収容体２０中には、窒素、アルゴン等の不活性な気体や乾燥空気を充填するようにしてもよい。
【００３９】
また、図９に示すように、袋状収容体２０は、表面に防湿膜５が形成されたシート状部材２２の表面に、空気などの気体が封入された多数のセル２５を設けて形成すれば、耐衝撃性に優れた袋状収容体２０とすることができる。これにより、記録ディスク４の搬送中における落下や取扱い中における他部材との干渉などによる記録ディスク４の損傷を防止することができるので、望ましい。
【実施例】
【００４０】
本発明の効果を確認するため、本発明の感光性記録媒体用収容体に係る実施例と、該実施例と比較する比較例について説明する。実施例及び比較例ともに、供試した記録ディスクは、下記仕様のものとした（図３参照）。
基板層Ｌ１：ポリカーボネート製射出成形基板を使用し、厚さ（ｔ）を１．２ｍｍとし、外形（Ｄ）を１２０ｍｍとし、内径（ｄ）を１５ｍｍとした。
反射層Ｌ２：アルミをＤＣスパッタリングして厚さ７０ｎｍの層を形成してなる。
第１ギャップ層Ｌ３：ＰＣフィルムを粘着材で貼り付けたものを使用した。合計厚さを１００μｍとした。
選択反射層Ｌ４：ＴｉＯ2とＳｉＯ2の薄膜を交互にスパッタリングで積層したものを使用した。具体的には、ＴｉＯ2をＴ、ＳｉＯ2をＳ、で表すと、Ｔ・Ｓ・Ｔ・Ｓ・Ｔ・Ｓ・Ｔ・Ｓ・Ｔとなる。ＴｉＯ2およびＳｉＯ2の各層の厚さは、それぞれλ／（４ｎ）である。ここで、ｎはＴｉＯ2で２．５、ＳｉＯ2で１．５であり、波長λは５３２ｎｍである。
第２ギャップ層Ｌ５：ＰＣフィルムを粘着材で貼り付けたものを使用した。合計厚さを１００μｍとした。
ホログラム記録層Ｌ６：以下の処方によりフォトポリマを５００ｎｍ厚さに形成したものを使用した。
・ジ（ウレタンアクリレート）オリゴマー（Ｅｃｈｏ  Ｒｅｓｉｎｓ社製、ＡＬＵ−３５１）・・・・・・・・・・・・５９質量部
・イソボルニルアクリレート・・・・・３０質量部
・ビニルベンゾエート・・・・・・・・１０質量部
・重合開始剤（チバスペシャルティケミカルズ社製、イルガキュア７８４）・・・・・・・・・・・・・・・・・・・・・・１質量部
・カバー層Ｌ７    ：厚さ０．６ｍｍのポリカーボネートを用いた
【００４１】
（実施例１）
＜試験条件および評価方法＞
上記仕様の記録ディスクを、黒い遮光袋に入れ、ＳｉＯ2を１００ｎｍ成膜したビニール中で、３０℃、８５％ＲＨで１０日間保存し、その前後の記録特性を比較した。記録再生にはパルステック製のＳＨＯＴ１０００を使用し、最も鮮明に記録像が得られるパワーを測定した。
【００４２】
（実施例２）
＜試験条件および評価方法＞
実施例１で用いたＳｉＯ2成膜の代わりに、ポリ塩化ビニリデンのフィルムを用いた以外は上記実施例１と同じとした。
【００４３】
（比較例）
＜試験条件および評価方法＞
防湿層（ＳｉＯ2成膜）が無い以外は上記実施例１と同じとした。
【００４４】
上記試験により、下記の結果が得られた。
保存前                  保存後
実施例１      １００ｍＪ／ｃｍ２      １１０ｍＪ／ｃｍ２
実施例２      １００ｍＪ／ｃｍ２      １１０ｍＪ／ｃｍ２
比較例        １００ｍＪ／ｃｍ２      １５０ｍＪ／ｃｍ２
【００４５】
上記試験結果に示されるように、３０℃、８５％ＲＨの環境に１０日間保存後の特性は、比較例において特性の劣化が認められたが、実施例１および実施例２においては殆ど変化が見られず、本発明の有効性が実証された。
【図面の簡単な説明】
【００４６】
【図１】第１実施形態の感光性記録媒体用収容体の斜視図である。
【図２】感光性記録媒体の斜視図である。
【図３】感光性記録媒体の要部拡大縦断面図である。
【図４】感光性記録媒が回転自在に収容されたカートリッジの斜視図である。
【図５】図１におけるＶ−Ｖ矢視断面図である。
【図６】第２実施形態の感光性記録媒体用収容体（袋状収容体）の斜視図である。
【図７】フラップ部が閉じられて記録ディスクが収容された袋状収容体の断面図である。
【図８】袋状収容体を形成するシート状部材の要部拡大断面図である。
【図９】変形例の袋状収容体の要部断面図である。
【符号の説明】
【００４７】
１Ａ       収容ケース本体（本体）
２Ａ       蓋部本体（本体）
４         記録ディスク（感光性記録媒体、ホログラム記録媒体）
５         防湿膜（防湿材料）
１０       感光性記録媒体用収容体
２０       袋状収容体（感光性記録媒体用収容体）
３０       カートリッジ（感光性記録媒体用カートリッジ）
【図１】
2007087448.tif 000003
【図２】
2007087448.tif 000004
【図３】
2007087448.tif 000005
【図４】
2007087448.tif 000006
【図５】
2007087448.tif 000007
【図６】
2007087448.tif 000008
【図７】
2007087448.tif 000009
【図８】
2007087448.tif 000010
【図９】
2007087448.tif 000011